【手続補正書】
【提出日】平成24年6月11日(2012.6.11)
【手続補正１】
【補正対象書類名】特許請求の範囲
【補正対象項目名】全文
【補正方法】変更
【補正の内容】
【特許請求の範囲】
【請求項１】
アリルエステル樹脂組成物を硬化して得られる基材からなるカラーフィルター用基板であって、前記アリルエステル樹脂組成物が、アリル基及び／またはメタリル基を末端基とし、多価アルコールとジカルボン酸とから形成されたエステル構造を有するアリルエステル化合物を含むことを特徴とするカラーフィルター用基板。
【請求項２】
前記アリルエステル化合物の少なくとも一種が一般式（２）
【化１】
2011022490.tif 000001
（式中、Ｒ３はアリル基またはメタリル基を表し、Ａ２はジカルボン酸に由来する脂環式構造及び／または芳香環構造を有する一種以上の有機残基を表す。）で表される基を末端基として有し、かつ一般式（３）  
【化２】
2011022490.tif 000002
（式中、Ａ３はジカルボン酸に由来する脂環式構造及び／または芳香環構造を有する一種以上の有機残基を表し、Ｘは多価アルコールから誘導された一種以上の有機残基を表す。ただし、Ｘはエステル結合によって、さらに上記一般式（２）を末端基とし、上記一般式（３）を構成単位とする分岐構造を有することが出来る。）で表される構造を構成単位として有する請求項１に記載のカラーフィルター用基板。
【請求項３】
前記一般式（２）及び（３）におけるジカルボン酸が、テレフタル酸、イソフタル酸、フタル酸及び１，４−シクロヘキサンジカルボン酸からなる群から選ばれる少なくとも一種である請求項２に記載のカラーフィルター用基板。
【請求項４】
前記アリルエステル樹脂組成物が、さらに一般式（１）
【化３】
2011022490.tif 000003
（Ｒ１、Ｒ２は、それぞれ独立してアリル基またはメタリル基のいずれかの基を表し、Ａ１はジカルボン酸に由来する脂環式構造及び／または芳香環構造を有する一種以上の有機残基を表す。）で表される化合物の中から選ばれる少なくとも１種以上の化合物を含む請求項１に記載のカラーフィルター用基板。
【請求項５】
前記アリルエステル樹脂組成物が、さらに反応性モノマーを含む請求項１〜４のいずれかに記載のカラーフィルター用基板。
【請求項６】
前記基板の厚さが３０〜５００μｍである請求項１〜５のいずれかに記載のカラーフィルター用基板。
【請求項７】
請求項１〜６のいずれかに記載のカラーフィルター用基板を用いたカラーフィルター。
【手続補正２】
【補正対象書類名】明細書
【補正対象項目名】０００４
【補正方法】変更
【補正の内容】
【０００４】
例えば、液晶表示装置は、通常基材上に複数の開口部を備えるように高精細に形成されたブラックマトリックスと、その開口部内に形成された複数の着色層とを有するカラーフィルターおよび基材上に無数の薄膜トランジスタ電極（以降ＴＦＴと表す）が規則的に配置されたＴＦＴアレイが液晶層を介して対向するように配置された構成を有している。
【手続補正３】
【補正対象書類名】明細書
【補正対象項目名】０００５
【補正方法】変更
【補正の内容】
【０００５】
一般にプラスチック基材を、カラーフィルターやＴＦＴアレイを構成する基材として用いると、所望の精度でブラックマトリックスやＴＦＴ電極を形成することが困難であるという問題点があった。すなわち、これらの形成工程は通常１６０℃以上であり、汎用のポリエチレンテレフタレート、ポリメタクリレート、ポリカーボネート（特許文献１参照）、シクロオレフィンコポリマー（特許文献２参照）では耐熱性が不足するため、基板の反りなどが発生して寸法変化が起こり使用できない。
【手続補正４】
【補正対象書類名】明細書
【補正対象項目名】００１３
【補正方法】変更
【補正の内容】
【００１３】
［１］アリルエステル樹脂組成物を硬化して得られる基材からなるカラーフィルター用基板であって、前記アリルエステル樹脂組成物が、アリル基及び／またはメタリル基を末端基とし、多価アルコールとジカルボン酸とから形成されたエステル構造を有するアリルエステル化合物を含むことを特徴とするカラーフィルター用基板。
［２］前記アリルエステル化合物の少なくとも一種が一般式（２）
【化１】
2011022490.tif 000004
（式中、Ｒ３はアリル基またはメタリル基を表し、Ａ２はジカルボン酸に由来する脂環式構造及び／または芳香環構造を有する一種以上の有機残基を表す。）で表される基を末端基として有し、かつ一般式（３）  
【化２】
2011022490.tif 000005
（式中、Ａ３はジカルボン酸に由来する脂環式構造及び／または芳香環構造を有する一種以上の有機残基を表し、Ｘは多価アルコールから誘導された一種以上の有機残基を表す。ただし、Ｘはエステル結合によって、さらに上記一般式（２）を末端基とし、上記一般式（３）を構成単位とする分岐構造を有することが出来る。）で表される構造を構成単位として有する［１］に記載のカラーフィルター用基板。
［３］前記一般式（２）及び（３）におけるジカルボン酸が、テレフタル酸、イソフタル酸、フタル酸及び１，４−シクロヘキサンジカルボン酸からなる群から選ばれる少なくとも一種である［２］に記載のカラーフィルター用基板。
［４］前記アリルエステル樹脂組成物が、さらに一般式（１）
【化３】
2011022490.tif 000006
（Ｒ１、Ｒ２は、それぞれ独立してアリル基またはメタリル基のいずれかの基を表し、Ａ１はジカルボン酸に由来する脂環式構造及び／または芳香環構造を有する一種以上の有機残基を表す。）で表される化合物の中から選ばれる少なくとも１種以上の化合物を含む［１］に記載のカラーフィルター用基板。
［５］前記アリルエステル樹脂組成物が、さらに反応性モノマーを含む［１］〜［４］のいずれかに記載のカラーフィルター用基板。
［６］前記基板の厚さが３０〜５００μｍである［１］〜［５］のいずれかに記載のカラーフィルター用基板。
［７］［１］〜［６］のいずれかに記載のカラーフィルター用基板を用いたカラーフィルター。
【手続補正５】
【補正対象書類名】明細書
【補正対象項目名】００４１
【補正方法】変更
【補正の内容】
【００４１】
これらの硬化剤の配合量には特に制限はないが、アリルエステル樹脂組成物１００質量部に対し、０．１〜１０質量部配合することが好ましく、０．５〜５質量部配合することがより好ましい。硬化剤の配合量が０．１質量部より少ないと充分な硬化速度を得ることが困難であり、また配合量が１０質量部を超えると、最終的な硬化物がもろくなり、機械強度が低下する場合がある。
【手続補正６】
【補正対象書類名】明細書
【補正対象項目名】００４７
【補正方法】変更
【補正の内容】
【００４７】
架橋性多官能モノマーとしては、エチレングリコールジ（メタ）アクリレート、ジエチレングリコールジ（メタ）アクリレート、トリエチレングリコールジ（メタ）アクリレート、テトラエチレングリコールジ（メタ）アクリレート、トリプロピレングリコールジ（メタ）アクリレート、１，３−ブチレングリコールジ（メタ）アクリレート、１，４−ブタンジオールジ（メタ）アクリレート、１，５−ペンタジオールジ（メタ）アクリレート、１，６−ヘキサジオールジ（メタ）アクリレート、ネオペンチルグリコールジ（メタ）アクリレート、オリゴエステルジ（メタ）アクリレート、ポリブタジエンジ（メタ）アクリレート、２，２−ビス（４−（メタ）アクリロイルオキシフェニル）プロパン及び２，２−ビス（４−ω−（メタ）アクリロイルオキシピリエトキシ）フェニル）プロパン等のジ（メタ）アクリレート；
フタル酸ジアリル、イソフタル酸ジアリル、イソフタル酸ジメタリル、テレフタル酸ジアリル、トリメリット酸トリアリル、２，６−ナフタレンジカルボン酸ジアリル、１，５−ナフタレンジカルボン酸ジアリル、１，４−キシレンジカルボン酸ジアリル及び４，４’−ジフェニルジカルボン酸ジアリル等の芳香族カルボン酸ジアリル類；
シクロヘキサンジカルボン酸ジアリル及びジビニルベンゼン等の二官能の架橋性モノマー；
トリメチロールエタントリ（メタ）アクリレート、トリメチロールプロパントリ（メタ）アクリレート、ペンタエリストーリルトリ（メタ）アクリレート、トリ（メタ）アリルイソシアヌレート、トリ（メタ）アリルシアヌレート、トリアリルトリメリテート及びジアリルクロレンデート等の三官能の架橋性モノマー；
更にペンタエリストールテトラ（メタ）アクリレート等の四官能の架橋性モノマー等が挙げられる。
【手続補正７】
【補正対象書類名】明細書
【補正対象項目名】００５５
【補正方法】変更
【補正の内容】
【００５５】
酸化防止剤としては、特に制限はなく、一般に用いられているものを用いることができる。中でも、ラジカル連鎖禁止剤であるフェノール系酸化防止剤やアミン系酸化防止剤が好ましく、フェノール系酸化防止剤が特に好ましい。フェノール系酸化防止剤としては２，６−ｔ−ブチル−ｐ−クレゾール、２，６−ｔ−ブチル−４−エチルフェノール、２，２’−メチレンビス（４−メチル−６−ｔ−ブチルフェノール）及び１，１，３−トリス（２−メチル−４−ヒドロキシ−５−ｔ−ブチルフェニル）ブタン等が挙げられる。
【手続補正８】
【補正対象書類名】明細書
【補正対象項目名】００５６
【補正方法】変更
【補正の内容】
【００５６】
滑剤としては、特に制限はなく、一般に用いられているものを用いることができる。中でも、金属石鹸系滑剤、脂肪酸エステル系滑剤、脂肪族炭化水素系滑剤などが好ましく、金属石鹸系滑剤が特に好ましい。金属石鹸系滑剤としては、ステアリン酸バリウム、ステアリン酸カルシウム、ステアリン酸亜鉛、ステアリン酸マグネシウム及びステアリン酸アルミニウム等が挙げられる。これらは複合体として用いられても良い。